Глазурь
GLAZE

Изобретение относится к технологии силикатов, в частности к составам глазурей, которые могут быть использованы для нанесения покрытия на керамические изделия декоративно-художественного назначения.
2
2
3
2
2
3
2
3
2
3
Известна глазурь, содержащая, мас. %: SiO 43,56-48,44; А1O 9,22-11,76; СаО 12,46-14,45; MgO 2,7-3,33; ZnO 0,66-1,29; NaO 1,42-2,31; FeO2,6-3,99; BO 13,77-17,48; ZrO 1,95-3,83; BaO 1,5-2,96; SO 0,12-0,2 [1].
Задачей изобретения является повышение морозостойкости глазури.
2
2
3
2
3
2
2
2
2
2
3
2
3
2
2
2
Технический результат достигается тем, что глазурь, включающая SiO, АlO, ВO, ZnO, NaO, ZrO, дополнительно содержит SrO, BeO и SnO, при следующем соотношении компонентов, мас. %: SiO 40,0-50,2; А1O 10,0-13,0; ВO 16,5-23,0; ZnO 4,5-7,3; NaO 3,0-5,0; ZrO 4,2-8,5; SrO 2,5-5,0; BеО 1,0-2,0; SnO 1,0-2,0.
В таблице приведены составы глазури.
Фритту глазури варят при температуре 1400-1480°С. Расплав гранулируют в воду и размалывают до прохождения через сетку №0056. Суспензию наносят на керамические обожженные изделия и при температуре 900-960°С закрепляют оплавлением.
Источник информации
1. SU 726043, С03С 8/04, 1980.